(57)【特許請求の範囲】
【請求項１】
ラジカル開始水性乳化重合によって得られる水性多段ポリマー分散液であって、軟質相と硬質相とを有し、硬質相の軟質相に対する段比は２５〜９５質量％対７５〜５質量％であり、第１段としての前記軟質相のガラス転移温度（Ｔｇ）は−３０〜０℃であり、かつ第２段としての前記硬質相のガラス転移温度（Ｔｇ）は２０〜６０℃であり、かつ、以下の一般式Ｉ
【化１】
0005972281.tif 000006
［式中、変数は以下の意味を有する：
ｎ＝０〜２、
Ｒ１，Ｒ２，Ｒ３＝互いに独立に、水素またはメチル基、
Ｘ＝ＯまたはＮＨ、
Ｙ＝Ｈ、アルカリ金属、ＮＨ4］の少なくとも１のモノマーを含み、
ここで、前記第１段のポリマーは、コポリマーであって、前記コポリマーは、
（ｉ）総じて前記第１段および第２段で重合されるモノマーの１００質量％を基準として、５〜５０質量％の量にて使用され、
（ｉｉ）少なくとも８０質量％かつ９９質量％までが、Ｃ１〜Ｃ１０−アルキル（メタ）アクリレート、α，β−不飽和Ｃ3−Ｃ6−カルボン酸のアミドおよびヒドロキシアルキルエステル、特に好ましくは、アクリルアミド、メタクリルアミド、２−ヒドロキシエチルアクリレート、２−ヒドロキシエチルメタクリレート、２−ヒドロキシプロピル（メタ）アクリレートまたは１，４−ブタンジオールモノアクリレートおよびこれらのモノマーの混合物、特に、ｎ−ブチルアクリレート、メチルメタクリレートおよびアクリルアミドからなる群から選択された主モノマーから構成され、かつ
（ｉｉｉ）少なくとも０．１質量％かつ５質量％までが、好ましくは、２−アクリルアミド−２−メチル−プロパンスルホン酸（ＡＭＰＳ）、メタクリル酸−（３’−スルホプロピル）−エステル、アクリル酸−（３’−スルホプロピル）−エステル、メタクリル酸−（２’−スルホエチル）−エステルからなる群から選択されたモノマーＩを含んでいるコポリマーであり、
前記双方の段階においてシランモノマーが使用される、水性多段ポリマー分散液。
【請求項２】
第１段としての前記軟質相は−２０〜０℃のＴｇを有し、第２段としての前記硬質相は３０〜５０℃のＴｇを有することを特徴とする、請求項１記載の水性ポリマー分散液。
【請求項３】
シランモノマーとしてビニルトリアルコキシシラン、たとえばビニルトリメトキシシラン、アルキルビニルジアルコキシシラン、メチルビニルジアルコキシシラン、または、（メタ）アクリルオキシアルキルトリアルコキシシラン、たとえば（メタ）アクリルオキシプロピルトリメトキシシランおよび（メタ）アクリルオキシプロピルトリエトキシシランが使用されることを特徴とする、請求項１または２に記載の水性ポリマー分散液。
【請求項４】
前記シランモノマーは、モノマーの総質量を基準として、２質量％までの量にて使用されることを特徴とする、請求項３に記載の水性ポリマー分散液。
【請求項５】
軟質相と硬質相とを有し、硬質相の軟質相に対する段比は２５〜９５質量％対７５〜５質量％であり、第１段としての前記軟質相のガラス転移温度（Ｔｇ）は−３０〜０℃であり、かつ第２段としての前記硬質相のガラス転移温度（Ｔｇ）は２０〜６０℃であり、かつ、以下の一般式Ｉ
【化２】
0005972281.tif 000007
［式中、変数は以下の意味を有する：
ｎ＝０〜２、
Ｒ１，Ｒ２，Ｒ３＝互いに独立に、水素またはメチル基、
Ｘ＝ＯまたはＮＨ、
Ｙ＝Ｈ、アルカリ金属、ＮＨ4］の少なくとも１のモノマーを含み、
ここで、前記第１段のポリマーは、コポリマーであって、前記コポリマーは、
（ｉ）総じて前記第１段および第２段で重合されるモノマーの１００質量％を基準として、５〜５０質量％の量にて使用され、
（ｉｉ）少なくとも８０質量％かつ９９質量％までが、Ｃ１〜Ｃ１０−アルキル（メタ）アクリレート、α，β−不飽和Ｃ3−Ｃ6−カルボン酸のアミドおよびヒドロキシアルキルエステル、特に好ましくは、アクリルアミド、メタクリルアミド、２−ヒドロキシエチルアクリレート、２−ヒドロキシエチルメタクリレート、２−ヒドロキシプロピル（メタ）アクリレートまたは１，４−ブタンジオールモノアクリレートおよびこれらのモノマーの混合物、特に、ｎ−ブチルアクリレート、メチルメタクリレートおよびアクリルアミドからなる群から選択された主モノマーから構成され、かつ
（ｉｉｉ）少なくとも０．１質量％かつ５質量％までが、好ましくは、２−アクリルアミド−２−メチル−プロパンスルホン酸（ＡＭＰＳ）、メタクリル酸−（３’−スルホプロピル）−エステル、アクリル酸−（３’−スルホプロピル）−エステル、メタクリル酸−（２’−スルホエチル）−エステルからなる群から選択されたモノマーＩを含んでいるコポリマーであり、前記双方の段階においてシランモノマーが使用される水性多段ポリマー分散液の、ラジカル開始水性乳化重合による製造方法。
【請求項６】
請求項１から４までのいずれか１項に記載の水性ポリマー分散液の皮膜形成剤としての使用。
【請求項７】
請求項１から４までのいずれか１項に記載の水性ポリマー分散液の結合剤としての使用。
【請求項８】
請求項１から４までのいずれか１項に記載の水性ポリマー分散液の無機物質または非無機物質のための添加剤としての使用。
【請求項９】
皮膜が請求項１から４までのいずれか１項に記載の水性ポリマー分散液を含んでいる無機物成形体。
【請求項１０】
皮膜が請求項１から４までのいずれか１項に記載の水性ポリマー分散液を含んでいるファイバーセメントボード。
【発明の詳細な説明】
【技術分野】
【０００１】
本発明は、ラジカル開始水性乳化重合によって得られる水性多段ポリマー分散液であって、軟質層と硬質相とを有し、硬質相の軟質層に対する段比は２５〜９５質量％対７５〜５質量％であり、第１段としての前記軟質層のガラス転移温度（Ｔｇ）は−３０〜０℃であり、かつ第２段としての前記硬質相のそれは２０〜６０℃であり、かつ、以下の一般式Ｉ
【化１】
0005972281.tif 000002
［式中、
変数は以下の意味を有する：
ｎ＝０〜２、
Ｒ１，Ｒ２，Ｒ３＝互いに独立に、水素またはメチル基、
Ｘ＝ＯまたはＮＨ、
Ｙ＝Ｈ、アルカリ金属、ＮＨ4］の少なくとも１のモノマーを含んだ水性多段ポリマー分散液に関する。
【０００２】
さらに、本発明は、これらの水性ポリマー分散液の製造方法ならびに皮膜中の結合剤としてのそれらの使用、ならびに本発明によるポリマー分散液を含んだ皮膜に関する。
【０００３】
従来の技術の水性ポリマー分散液は、特に、無機物表面および無機物成形体、たとえばファイバーセメントボードおよび壁面外装用の"サイディングボード"に皮膜を被着するための皮膜形成剤中の結合剤として使用される。ファイバーセメントボードおよび"サイディングボード"は、その他の建築材料、たとえば木材羽目板、塩化ビニルボードまたは、たとえばアルミニウムまたは鋼板からなる金属パネル材に比較して多くの利点を有する高品質の建築材料である。主たる利点は、気象的影響作用に対するファイバーセメントボードの耐久性であり、また、その機械的安定性も多くの場合その他の建築材料よりも優れている。ファイバーセメントボードは、セメント、水、場合により充填材、たとえば砂またはシリカならびに、天然繊維、たとえば木材繊維またはセルロース繊維およびまた合成繊維にも由来する繊維成分から製造される。これらの混合物は賦形され、場合により、篩い脱水され、次いで、硬化される。この粗材はそのまま硬化される、または、硬化後により高い最終強度を得るために、プレスによって圧縮されてもよい。ファイバーセメントボードはフラットな形で製造可能であるが、いわゆる波形ボードとして波状に製造することもできる。ファイバーセメントボードまたはサイディングボードには、型押しによって、外観が、たとえば木材表面に類似した表面構造を付与することができる。これらのボードは多様な形態および寸法に裁断することができ、大判ボード、小形正方形ボード、長方形ボード、菱形ボードまたは、模造スレートまたはその他の材料の模造品として形成することも可能である。ファイバーセメントボードは、通例、３〜２０ｍｍの厚さで製造されている。
【０００４】
ファイバーセメントボードおよびサイディングボードは硬化されなければならない。これは、ほとんどの場合、湿潤温蔵庫中で加圧下または無圧下にて行なわれる。温度が３０℃以上かつ約７０℃までであれば、セメントの硬化は促進されて数時間で完了し、破壊に耐える十分な強度を持った材料が得られる。硬化は、オートクレーブ中にて加圧下で行なうこともでき、この場合、水分は逃げられず、セメントは"燃焼"し得ないため、温度も著しく高くてよい。オートクレーブ硬化は、たとえば１００℃以上かつ約１８０℃までの温度で実施される。
【０００５】
無機物表面および無機物成形体、たとえばファイバーセメントボードの短所は、気象的影響作用下（特に水の影響作用下）でカチオン成分、たとえばＣａ2+が時と共に溶け出して、これによってボードの強度が低下することである。無機物表面のもう一つの不適な特性は白華現象の発生である。これは、おそらく、無機結合剤がアルカリ環境中で多価カチオン、たとえばＣａ2+を含有していることに帰着されると考えられる。かくて、空気中の二酸化炭素との反応によって、無機物成形体の表面に、水に難溶の、見栄えの悪い白い石灰斑が形成される。こうした白華の発生は、作って間もない無機物成形体の硬化の間にすでに現れることがあり、また、硬化済みの無機物成形体が気象的影響作用に曝露される場合にも現れることがある。
【０００６】
上記の不適な特性を回避すべく、無機物成形体には、多くの場合、皮膜が被着される。そのために、今日では通常、皮膜形成成分として水性ポリマー分散液を含んだ水性皮膜系が使用される。通例の結合剤は、スチレン／アクリルエステル・コポリマー、酢酸ビニルのホモポリマーおよびコポリマー、純アクリレート等を含んでいる（たとえば、ドイツ特許ＤＥ第２１６４２５６号、参照）。ただし、これによって得られる皮膜は、カチオン成分の滲み出し（白華）を満足すべき方法で防止することはできなかった。さらに、この種の皮膜は容易に汚れを生ずる。
【０００７】
石灰白華現象はすでにセメントの硬化時に発生するために、白華防止膜としての皮膜を、すでに、グリーンコンクリートと称される未硬化のコンクリートまたはセメント上に被着するのが有効であり得る。硬化ないし凝固後に、場合によりさらに、塗料またはクリアラッカーによる第２またはさらなる皮膜被着を行なうことが可能である。その他の場合には、白華防止皮膜は支持体の硬化後にのみ被着される。
【０００８】
上述した白華現象からの無機物表面および無機物成形体の保護は、欧州公開ＥＰ−Ａ第４６９２９５号およびドイツ出願公開ＤＥ−Ａ第１９５１４２６６号に開示のスチレン／アクリレート分散液ないし純アクリレート分散液をベースとした皮膜形成材料によっても改善することが可能であった。そのため、欧州公開ＥＰ−Ａ第４６９２９５号は特別なアニオン性乳化剤の使用を推奨し、ドイツ出願公開ＤＥ−Ａ第１９５１４２６６号は重合によって取り込まれたスルホネート基を有する特別なモノマーを含んだポリマーの使用を推奨している。
【０００９】
ドイツ特許ＤＥ第１０３４３７２６号には、水性ポリマー分散液および少なくとも１個のホスフェート基および／またはホスホネート基を有するアニオン性乳化剤の使用による優れた白華防止性を特徴とする皮膜被着されたコンクリート成形体が開示されている。
【００１０】
欧州特許ＥＰ第９１５０７１号は、０．２〜５質量％のイタコン酸を含んだエチレン性不飽和モノマーのコポリマーをベースとした皮膜を開示している。
【００１１】
好ましくは、ラジカル重合された形の重合によって取り込まれた２−アクリルアミド−２−メチル−プロパンスルホン酸を含有したポリマーＰを含んだ水性ポリマー分散液によるコンクリート瓦の保護方法は欧州ＥＰ特許第８２１６６０号に開示されている。
【００１２】
欧州特許ＥＰ第６２３６５９号は、多段ポリマー分散液と皮膜形成剤中におけるその使用を開示している。ただし、該文献に開示された分散液は、一般式Ｉのモノマーをなんら含んでいない。
【００１３】
欧州特許ＥＰ第１４６６９２９号は、多段ポリマーラテックスならびに、皮膜形成組成物中におけるその使用ないし、なかんずくファイバーセメントの"保護皮膜層"としてのその使用を開示している。
【００１４】
国際公開ＷＯ第０３／０３１５２６号パンフレットは、Ｔｇ勾配を有する多段ポリマーラテックスとその使用を開示している。
【００１５】
欧州特許ＥＰ第８９４７８０号は、多段ポリマーであるポリマーＰ２を含んだ、無機物成形体用、たとえばファイバーセメントボード用の皮膜形成材料を開示している。
【００１６】
欧州特許ＥＰ第１９４８５７４号には、皮膜被着されたファイバーセメント体が開示されており、これは被覆皮膜組成物としての耐衝撃多段ポリマーラテックスで皮膜被着されている。
【００１７】
従来の技術において開示された多段ポリマーはいずれも一般式Ｉのモノマーを含んでいない。
【００１８】
ファイバーセメントボードは、その製造および硬化後に、所要の白華防止性を達成すべく、しばしば、水性分散液または、水性アクリレート結合剤をベースとした塗料で皮膜被着される。皮膜は、浸漬、噴霧、ロール塗りまたはブラシ塗りによって、またはいわゆる流し塗りまたは"Ｃｕｒｔａｉｎ  Ｃｏａｔｅｒ"によって被着可能である。時として、ファイバーセメントボードの裏面および辺縁も皮膜被着される。皮膜被着および乾燥後に、ファイバーセメントボードは多くの場合になお熱い状態で互いに重ねられる。その際、皮膜の結合剤が柔らかすぎることがあり、したがって、ブロッキング防止性が十分でないために、皮膜被着されたボードが互いに粘着することがある。
【００１９】
従来の技術による皮膜中の一段法結合剤は、良好なブロッキング防止性を達成するには硬質すぎることが多く、それゆえ、溶媒または膜形成助剤なしには調製不能であるという短所を有している。また、この種の皮膜の白華防止性も改善の余地のあることが多い。これらの皮膜は戸外で気象的影響作用に曝露されると容易に亀裂を生じ、濁って脆化し、したがって、それほど優れた耐候性も有していない。
【００２０】
従来の技術による二段法結合剤は、それが主相に占める割合によって、満足すべき耐粘着性をもたらしはするが、その耐候性は各種要件を満たすものではない。
【００２１】
そこで本発明の課題は、高度な耐候性を有すると同時に、さらに、卓越した耐ブロッキング性および優れた白華防止性の達成を特徴とする、特に、無機物成形体、たとえばファイバーセメントボードに皮膜被着するための結合剤ならびに皮膜形成剤を提供することであった。
【００２２】
驚くべきことに、ラジカル開始水性乳化重合によって得られる、軟質層と硬質相とを有し、硬質相の軟質層に対する段比は（ポリマー質量を基準として）２５〜９５質量％対７５〜５質量％であり、第１段としての前記軟質層のガラス転移温度（Ｔｇ）は−３０〜０℃であり、かつ第２段としての前記硬質相のそれは２０〜６０℃であって、以下の一般式Ｉ
【化２】
0005972281.tif 000003
［式中、
変数は以下の意味を有する：
ｎ＝０〜２、
Ｒ１，Ｒ２，Ｒ３＝互いに独立に、水素またはメチル基、
Ｘ＝ＯまたはＮＨ、
Ｙ＝Ｈ、アルカリ金属、ＮＨ4］の少なくとも１のモノマーを含んだ多段ポリマー分散液は、卓越した白華防止性および耐ブロッキング特性と同時に高度な耐候性を備えた皮膜をもたらすことが見出された。
【００２３】
支持体としては、工業的に皮膜被着されるセメント質支持体（たとえはファイバーセメントボード）ならびに有機／無機質支持体（たとえばファサード）のいずれもが考え得る。耐候性の向上は非常に良好な膜形成（低ＭＦＴ）と同時に相対的に高い膜硬度に帰着させることができ、これは、たとえば、ＵＶ／水・負荷試験（たとえば日射／キセノン灯耐候試験または戸外曝候）後のクリアラッカーまたは低色素皮膜の高度な光沢維持ないし高色素皮膜の良好な色調安定性（Ｃｏｌｏｒ  Ｒｅｔｅｎｔｉｏｎ）によって示される。このシステムは、優れた耐候性と共に、卓越した耐ブロッキング性および抜群の白華防止性を示す。
【００２４】
好ましくは、本発明による水性多段ポリマー分散液とは、第１段としてのその軟質相が−３０〜０℃、好ましくは−２０〜０℃のＴｇを有し、第２段としてのその硬質相が２０〜６０℃、好ましくは３０〜５０℃のＴｇを有し、硬質相対軟質相の段比が２５〜９５：２５〜５である水性ポリマー分散液として理解されることとする。
【００２５】
さらに、本発明は、本発明による水性ポリマー分散液の製造方法ならびに、無機物および非無機物用の結合剤としてのその使用ならびに、特に、無機物成形体、たとえばファイバーセメントボードに皮膜被着するための皮膜形成剤中におけるその使用に関する。
【００２６】
本発明のさらなる対象は、本発明による水性ポリマー分散液を含んだ皮膜ならびに、皮膜として本発明によるポリマー分散液を含んだ無機物成形体である。
【００２７】
モノマーＩの添加によって、無機物成形体用とくにファイバーセメントボード用の大幅に改善された皮膜が得られる。
【００２８】
本発明によって製造されるポリマー分散液は、エチレン性不飽和化合物（モノマー）のラジカル乳化重合によって得られる。第１段においてポリマーは、少なくとも１つのモノマーＩならびに、場合により、少なくとも１個の酸基を有するモノマーを、第１段と第２段のモノマーの総量を基準として、０．１質量％、好ましくは０．５〜２．５質量％の量にて含んだモノマーから製造される。
【００２９】
第１段において使用される酸モノマーは、酸基なしのモノマーと共重合可能である。第１段のポリマーは、好ましくは、少なくとも４０質量％の、以下に詳細に定める、非イオン性主モノマーならびに、エチレン性不飽和酸モノマーから選択された第２のモノマー種から形成される。第１段のポリマーは、さらに、オプショナルに、さらに別の好ましくは非イオン性モノマーから形成されていてよい。第１段のポリマーは、第１段のモノマー全体を基準として、好ましくは少なくとも４０質量％、特に６０〜９９質量％または８０〜９８質量％が、Ｃ１〜Ｃ２０−アルキル（メタ）アクリレート、２０個までのＣ原子を含んだカルボン酸のビニルエステル、２０個までのＣ原子を有するビニル芳香族化合物、エチレン性不飽和ニトリル、ハロゲン化ビニル、１〜１０個のＣ原子を含んだアルコールのビニルエーテル、２〜８個のＣ原子および１または２個の二重結合を有する脂肪族炭化水素およびこれらのモノマーの混合物からなる群から選択された主モノマーから構成されている。第１段のポリマー用の主モノマーは、たとえば、Ｃ1−Ｃ10−アルキル基を有する（メタ）アクリル酸アルキルエステル、たとえばメチルメタクリレート、メチルアクリレート、ｎ−ブチルアクリレート、エチルアクリレートおよび２−エチルヘキシルアクリレートである。特に、（メタ）アクリル酸アルキルエステルの混合物も適切である。１〜２０個のＣ原子を有するカルボン酸のビニルエステルは、たとえば、ラウリン酸ビニル、ステアリン酸ビニル、プロピオン酸ビニル、バーサチック酸ビニルエステルおよび酢酸ビニルである。ビニル芳香族化合物としては、ビニルトルエン、α−およびパラ−メチルスチレン、α−ブチルスチレン、４−ｎ−ブチルスチレン、４−ｎ−デシルスチレンおよび好ましくはスチレンが考えられる。ニトリルの例は、アクリロニトリルおよびメタクリロニトリルである。ハロゲン化ビニルは、塩素、フッ素または臭素で置換されたエチレン性不飽和化合物、好ましくは塩化ビニルおよび塩化ビニリデンである。ビニルエーテルとして挙げられるのは、たとえば、ビニルメチルエーテルまたはビニルイソブチルエーテルである。好ましいのは、１〜４個のＣ原子を含んだアルコールのビニルエーテルである。４〜８個のＣ原子および２個のオレフィン二重結合を有する炭化水素としては、ブタジエン、イソプレンおよびクロロプレンを挙げておくこととする。第１段のポリマー用の主モノマーとして好ましいのは、Ｃ１〜Ｃ１０−アルキルアクリレート、Ｃ１〜Ｃ１０−アルキルメタクリレート、２０個までのＣ原子を含んだカルボン酸のビニルエステルおよびこれらのモノマーの混合物、特に、Ｃ1〜Ｃ8−アルキルアクリレートおよびＣ1〜Ｃ8−アルキルメタクリレートおよびビニルエステルである。なかんずく特に好ましいのは、２−エチルヘキシルアクリレート、ブチルアクリレート、メチルメタクリレートおよびスチレンである。
【００３０】
第１段のポリマーは、さらに、第１段のモノマー全体を基準として、場合により０．１質量％、特に０．５〜２．５質量％のエチレン性不飽和酸モノマーを含んでいる。エチレン性不飽和酸モノマーは、たとえば、エチレン性不飽和カルボン酸、エチレン性不飽和スルホン酸およびビニルスルホン酸である。エチレン性不飽和カルボン酸としては、好ましくは、分子中に３〜６個のＣ原子を有するα，β−モノエチレン性不飽和モノカルボン酸およびジカルボン酸が使用される。その例は、アクリル酸、メタクリル酸、イタコン酸、マレイン酸、フマル酸、クロトン酸、酢酸ビニル、乳酸ビニルおよび２−カルボキシエチルアクリレートである。エチレン性不飽和スルホン酸としては、たとえば、ビニルスルホン酸またはスチレンスルホン酸が適している。好ましいのは、アクリル酸およびメタクリル酸またはそれらの混合物である。
【００３１】
さらに、第１段のモノマーとして、α，β−不飽和Ｃ3−Ｃ6−カルボン酸のアミドおよびヒドロキシアルキルエステル、特に好ましくは、アクリルアミド、メタクリルアミド、２−ヒドロキシエチルアクリレート、２−ヒドロキシエチルメタクリレート、２−ヒドロキシプロピル（メタ）アクリレートまたは１，４−ブタンジオールモノアクリレートが使用可能である。これらのモノマーは単独でまたは、たとえば酸およびアミドの組み合わせでも使用可能である。
【００３２】
さらに、第１段のモノマーとして、一般式Ｉのモノマーが使用される。そうしたものとして理解されるのは、たとえば、以下である：
−２−アクリルアミド−２−メチル−プロパンスルホン酸（ＡＭＰＳ）
−メタクリル酸−（３’−スルホプロピル）−エステル
−アクリル酸−（３’−スルホプロピル）−エステル
−メタクリル酸−（２’−スルホエチル）−エステル
一般式Ｉのモノマーのアルカリ金属塩のうち、特に、ナトリウム金属塩、アンモニウム金属塩およびカリウム金属塩が適している。
【００３３】
好ましい実施形態において、第１段のポリマーはコポリマーであって、該コポリマーは
（ｉ）総じて第１段および第２段で重合されるモノマーの１００質量％を基準として、５〜５０質量％の量にて使用され、
（ｉｉ）少なくとも８０質量％かつ９９質量％までが、Ｃ１〜Ｃ１０−アルキル（メタ）アクリレート、α，β−不飽和Ｃ3−Ｃ6−カルボン酸のアミドおよびヒドロキシアルキルエステル、特に好ましくは、アクリルアミド、メタクリルアミド、２−ヒドロキシエチルアクリレート、２−ヒドロキシエチルメタクリレート、２−ヒドロキシプロピル（メタ）アクリレートまたは１，４−ブタンジオールモノアクリレートおよびこれらのモノマーの混合物、特に、ｎ−ブチルアクリレート、メチルメタクリレートおよびアクリルアミドからなる群から選択された主モノマーから構成され、かつ
（ｉｉｉ）少なくとも０．１質量％かつ５質量％までが、好ましくは、
−２−アクリルアミド−２−メチル−プロパンスルホン酸（ＡＭＰＳ）
−メタクリル酸−（３’−スルホプロピル）−エステル
−アクリル酸−（３’−スルホプロピル）−エステル
−メタクリル酸−（２’−スルホエチル）−エステル
からなる群から選択されたモノマーＩから構成されている
コポリマーである。
【００３４】
本発明の好ましい実施形態において、第１段の重合は、シードラテックスの存在において行なわれる。シードラテックスは、好ましくは２０〜４０ｎｍの平均粒子直径を有する微小ポリマー粒子の水性分散液である。シードラテックスは、第１段および第２段のモノマー総量を基準として、好ましくは０．０５〜５質量％、特に好ましくは０．１〜３質量％の量にて使用される。適切なのは、たとえば、ポリスチレン・ベースまたはポリメチルメタクリレート・ベースのラテックスである。好ましいシードラテックスはポリスチレンシードである。
【００３５】
第２段の重合に使用されるモノマーは、第２段のモノマーの総量を基準として、好ましくは少なくとも６０質量％、好ましくは少なくとも８０質量％、たとえば８０〜１００質量％が以下に述べる主モノマーの１つ以上からなっている。主モノマーは、Ｃ1−Ｃ20−アルキル（メタ）アクリレート、２０個までのＣ原子を含んだカルボン酸のビニルエステル、２０個までのＣ原子を有するビニル芳香族化合物、エチレン性不飽和ニトリル、ハロゲン化ビニル、１〜１０個のＣ原子を含んだアルコールのビニルエーテル、２〜８個のＣ原子および１または２個の二重結合を有する脂肪族炭化水素またはこれらのモノマーの混合物からなる群から選択されている。
【００３６】
たとえば、Ｃ1−Ｃ10−アルキル基を有する（メタ）アクリル酸アルキルエステル、たとえばメチルメタクリレート、メチルアクリレート、ｎ−ブチルアクリレート、ｎ−ブチルメタクリレート、エチルアクリレートおよび２−エチルヘキシルアクリレートが挙げられる。特に、（メタ）アクリル酸アルキルエステルの混合物も適している。１〜２０個のＣ原子を有するカルボン酸のビニルエステルは、たとえば、ラウリン酸ビニル、ステアリン酸ビニル、プロピオン酸ビニル、バーサチック酸ビニルエステルおよび酢酸ビニルである。ビニル芳香族化合物としては、ビニルトルエン、α−およびパラ−メチルスチレン、α−ブチルスチレン、４−ｎ−ブチルスチレン、４−ｎ−デシルスチレンおよび好ましくはスチレンが考えられる。ニトリルの例は、アクリロニトリルおよびメタクリロニトリルである。ハロゲン化ビニルは、塩素、フッ素または臭素で置換されたエチレン性不飽和化合物、好ましくは塩化ビニルおよび塩化ビニリデンである。ビニルエーテルとして挙げられるのは、たとえば、ビニルメチルエーテルまたはビニルイソブチルエーテルである。好ましいのは、１〜４個のＣ原子を含んだアルコールのビニルエーテルである。４〜８個のＣ原子および２個のオレフィン二重結合を有する炭化水素としては、ブタジエン、イソプレンおよびクロロプレンを挙げておくこととする。
【００３７】
第２段の重合用の主モノマーとして好ましいのは、Ｃ1〜Ｃ10−アルキルアクリレートおよびＣ1〜Ｃ10−アルキルメタクリレート、特に、Ｃ1〜Ｃ8−アルキルアクリレートおよびＣ1〜Ｃ10−アルキルメタクリレートおよびビニル芳香族化合物、特に、スチレンおよびそれらの混合物である。なかんずく特に好ましいのは、メチルアクリレート、メチルメタクリレート、エチルアクリレート、ｎ−ブチルアクリレート、ｎ−ブチルメタクリレート、ｎ−ヘキシルアクリレート、オクチルアクリレート、２−エチルヘキシルアクリレート、２−プロピルヘプチルアクリレート、スチレン、酢酸ビニルならびにこれらのモノマーの混合物である。
【００３８】
上記の主モノマーの他に、第２段の重合用のモノマーは、その他のモノマー、たとえば、カルボン酸基、スルホン酸基またはホスホン酸基を有するモノマーを含んでいてよい。好ましいのはカルボン酸基である。たとえば以下すなわちアクリル酸、メタクリル酸、イタコン酸、マレイン酸またはフマル酸を挙げておくこととする。その他のモノマーは、たとえば、ヒドロキシ基を含んだモノマー、特に、Ｃ1−Ｃ10−ヒドロキシアルキル（メタ）アクリレートならびに（メタ）アクリルアミドもそうである。さらに、その他のモノマーとして、フェニルオキシエチルグリコールモノ−（メタ）アクリレート、グリシジルアクリレート、グリシジルメタクリレート、アミノ−（メタ）アクリレート、たとえば２−アミノエチル−（メタ）アクリレートを挙げておくこととする。その他のモノマーとして、架橋性モノマーも挙げておくこととする。
【００３９】
第２段のポリマーは、さらに、第２段のモノマー全体を基準として、場合により０．１質量％、特に０．５〜２．５質量％のエチレン性不飽和酸モノマーを含んでいる。エチレン性不飽和酸モノマーは、たとえば、エチレン性不飽和カルボン酸、エチレン性不飽和スルホン酸およびビニルホスホン酸である。エチレン性不飽和カルボン酸としては、好ましくは、分子中に３〜６個のＣ原子を有するα，β−モノエチレン性不飽和モノカルボン酸およびジカルボン酸が使用される。その例は、アクリル酸、メタクリル酸、イタコン酸、マレイン酸、フマル酸、クロトン酸、酢酸ビニル、乳酸ビニルおよび２−カルボキシエチルアクリレートである。エチレン性不飽和スルホン酸としては、たとえば、ビニルスルホン酸またはスチレンスルホン酸が適している。好ましいのは、アクリル酸およびメタクリル酸およびそれらの混合物である。
【００４０】
さらにその他に、第２段のモノマーとして、α，β−不飽和Ｃ3−Ｃ6−カルボン酸のアミドおよびヒドロキシアルキルエステル、特に好ましくは、アクリルアミド、メタクリルアミド、２−ヒドロキシエチルアクリレート、２−ヒドロキシエチルメタクリレート、２−ヒドロキシプロピル（メタ）アクリレートまたは１，４−ブタンジオールモノアクリレートが使用可能である。これらのモノマーは単独でまたは、たとえば酸およびアミドの組み合わせでも使用可能である。
【００４１】
さらにその他に、第２段のモノマーとして、同じく、一般式Ｉのモノマーも使用される。
【００４２】
そうしたものとして理解されるのは、たとえば、以下である：
−２−アクリルアミド−２−メチル−プロパンスルホン酸（ＡＭＰＳ）
−メタクリル酸−（３’−スルホプロピル）−エステル
−アクリル酸−（３’−スルホプロピル）−エステル
−メタクリル酸−（２’−スルホエチル）−エステル
一般式Ｉのモノマーのアルカリ金属塩のうち、特に、ナトリウム金属塩、アンモニウム金属塩およびカリウム金属塩が適している。
【００４３】
特に、第２段の重合用のモノマーは、少なくとも６０質量％、特に好ましくは少なくとも８０質量％、たとえば６０〜９９質量％、なかんずく特に好ましくは少なくとも９５質量％が、少なくとも１つのＣ1〜Ｃ20アルキルアクリレート、少なくとも１つのＣ1〜Ｃ20アルキルメタクリレート、それらの混合物またはそれらと、以下すなわち、α，β−不飽和Ｃ3−Ｃ6−カルボン酸のアミドおよびヒドロキシアルキルエステルとくに好ましくはアクリルアミド、メタクリルアミド、２−ヒドロキシエチルアクリレート、２−ヒドロキシエチルメタクリレート、２−ヒドロキシプロピル（メタ）アクリレートまたは１，４−ブタンジオールモノアクリレートのうちから選択された少なくとも１つのその他のモノマーとの混合物のうちから選択されている。
【００４４】
第１段の重合用のモノマーは、第１段のモノマーから製造されたポリマーについて算定されたガラス転移温度が−３０℃〜０℃であり、第２段のモノマーから製造されたポリマーについて算定されたガラス転移温度が２０℃〜６０℃であるように選択されている。
【００４５】
モノマーの種類および量を意図的に変化させることにより、当業者は、本発明により、当該ポリマーが所望の範囲のガラス転移温度を有する水性ポリマー組成物を製造することが可能である。やり方はＦｏｘの式に準拠して行なうことができる。Ｆｏｘ（Ｔ．Ｇ．Ｆｏｘ，  Ｂｕｌｌ．Ａｍ．Ｐｈｙｓ．Ｓｏｃ．１９５６［Ｓｅｒ．ＩＩ］１，ｐ．１２３およびＵｌｌｍａｎｎ’ｓ  Ｅｎｃｙｃｌｏｐａｅｄｉｅ  ｄｅｒ  ｔｅｃｈｎｉｓｃｈｅｎ  Ｃｈｅｍｉｅ，  Ｂｄ．１９，  ｐ．１８，  ４．Ａｕｆｌａｅ，  Ｖｅｒｌａｇ  Ｃｈｅｍｉｅ，  Ｗｅｉｎｈｅｉｍ，１９８０）によれば、コポリマーのガラス転移温度の計算には、良好な近似にて、以下の式
【数１】
0005972281.tif 000004
［式中、
ｘ1，ｘ2，…ｘnはモノマー１，２，…ｎの質量分率を意味し、Ｔｇ1，Ｔｇ2，…Ｔｇnはそれぞれモノマー１，２，…ｎのいずれか１つのみから構成されたポリマーのガラス転移温度Ｋ、を意味する］が当てはまる。大半のモノマーのホモポリマーに関するＴｇ値は公知であり、たとえば、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，  Ｂｄ．５，  Ｖｏｌ．Ａ２１，  ｐ．１６９，  ＶＣＨ  Ｗｅｉｎｈｅｉｍ，  １９９２，に挙げられている；ホモポリマーのガラス転移温度に関するその他の出典をなすものは、たとえば、Ｊ．Ｂｒａｎｄｒｕｐ，  Ｅ．Ｈ．Ｉｍｍｅｒｇｕｔ，  Ｐｏｌｙｍｅｒ  Ｈａｎｄｂｏｏｋ，  １ｓｔＥｄ．，  Ｊ．Ｗｉｌｅｙ，  Ｎｅｗ  Ｙｏｒｋ  １９６６，  ２ｎｄＥｄ．  Ｊ．Ｗｉｌｅｙ，  Ｎｅｗ  Ｙｏｒｋ  １９７５，  および３ｒｄＥｄ．  Ｊ．Ｗｉｌｅｙ，  Ｎｅｗ  Ｙｏｒｋ  １９８９，である。エチルアクリレートについては、−１３℃の値が使用される。
【００４６】
実際のガラス転移温度は、示差走査熱量計（ＡＳＴＭ  Ｄ  ３４１８−０８，いわゆる"ｍｉｄｐｏｉｎｔ  ｔｅｍｐｅｒａｔｕｒｅ"）によって決定することができる。
第１段で使用されるモノマーの量と第２段で使用されるモノマーの量との質量比は、好ましくは、５：９５〜５０：５０である。
【００４７】
本発明によるポリマー分散液の製造に際しては、先に挙げたモノマーに加えて、少なくとも１架橋剤が使用可能である。架橋機能を有するモノマーは、分子中に少なくとも２個の重合性エチレン性不飽和非共役二重結合を有する化合物である。架橋はまた、たとえば、それと相補的な官能基との化学的架橋反応が可能な官能基によって行なうこともできる。その際、相補基はいずれもエマルションポリマーに固定されていてよいが、架橋のために、エマルションポリマーの官能基との化学的架橋反応が可能な架橋剤も使用可能である。
【００４８】
適切な架橋剤は、たとえば、アクリルエステル、メタクリルエステル、アリルエーテルまたは少なくとも二価のアルコールのビニルエーテルである。その際、基礎となるアルコールのＯＨ基は、完全にまたは部分的に、エーテル化またはエステル化されていてよい；ただし、架橋剤は少なくとも２個のエチレン性不飽和基を含んでいる。
【００４９】
基礎となれるアルコールの例は二価のアルコールであり、たとえば、１，２−エタンジオール、１，２−プロパンジオール、１，３−プロパンジオール、１，２−ブタンジオール、１，３−ブタンジオール、２，３−ブタンジオール、１．４−ブタンジオール、ブテ−２−エン−１，４−ジオール、１，２−ペンタンジオール、１，５−ペンタンジオール、１，２−ヘキサンジオール、１，６−ヘキサンジオール、１，１０−デカンジオール、１，２−ドデカンジオール、１，１２−ドデカンジオール、ネオペンチルグリコール、３−メチルペンタン−１，５−ジオール、２，５−ジメチル−１，３−ヘキサンジオール、２，２，４−トリメチル−１，３−ペンタンジオール、１，２−シクロヘキサンジオール、１，４−シクロヘキサンジオール、１，４−ビス（ヒドロキシメチル）シクロヘキサン、ヒドロキシピバル酸−ネオペンチルグリコールモノエステル、２，２−ビス（４−ヒドロキシフェニル）−プロパン、２，２−ビス［４−（２−ヒドロキシプロピル）フェニル］プロパン、ジエチレングリコール、トリエチレングリコール、テトラエチレングリコール、ジプロピレングリコール、トリプロピレングリコール、テトラプロピレングリコール、３−チアペンタン−１，５−ジオール、ならびにポリエチレングリコール、ポリプロピレングリコールおよびポリテトラヒドロフラン（それぞれ分子量２００〜１００００）である。酸化エチレンないし酸化プロピレンのホモポリマーの他に、酸化エチレンまたは酸化プロピレンからなるブロックコポリマーまたは、酸化エチレン基および酸化プロピレン基が組み込まれて含まれているコポリマーも使用可能である。２個以上のＯＨ基を有する、基礎となるアルコールの例は、トリメチロールプロパン、グリセリン、ペンタエリトリット、１，２，５−ペンタントリオール、１，２，６−ヘキサントリオール、シアヌル酸、ソルビタン、糖類、たとえばサッカロース、グルコース、マンノースである。言うまでもなく、多価アルコールは、酸化エチレンまたは酸化プロピレンとの反応後にも、当該エトキシレートないしプロポキシレートとして使用可能である。多価アルコールは、最初に、エピクロロヒドリンとの反応によっても、当該グリシジルエーテルに転換可能である。
【００５０】
その他の適切な架橋剤は、ビニルエステルまたは、一価の不飽和アルコールとエチレン性不飽和Ｃ3−Ｃ6−カルボン酸、たとえばアクリル酸、メタクリル酸、イタコン酸、マレイン酸またはフマル酸とのエステルである。この種のアルコールの例は、アリルアルコール、１−ブテン−３−オール、５−ヘキセン−１−オール、１−オクテン−３−オール、９−デセン−１−オール、ジシクロペンテニルアルコール、１０−ウンデセン−１−オール、桂皮アルコール、シトロネロール、クロチルアルコールまたはシス−９−オクタデセン−１−オールである。また、一価の不飽和アルコールを多価カルボン酸、たとえばマロン酸、酒石酸、トリメリット酸、フタル酸、テレフタル酸、クエン酸またはコハク酸とエステル化することも可能である。好ましい架橋剤はアリルメタクリレートである。
【００５１】
その他の適切な架橋剤は、不飽和カルボン酸と上述した多価アルコール、たとえばオレイン酸、クロトン酸、桂皮酸または１０−ウンデセン酸とのエステルである。
【００５２】
架橋剤として適しているのは、さらに、直鎖状または枝分かれした、線状または環状の、脂肪族炭化水素にあっては非共役であってよい少なくとも２個の二重結合を有する脂肪族または芳香族炭化水素であり、たとえば、ジビニルベンゼン、ジビニルトルエン、１，７−オクタジエン、１，９−デカジエン、４−ビニル−１−シクロヘキセン、トリビニルシクロヘキセンまたはポリブタジエン（分子量２００〜２００００）である。
【００５３】
架橋剤として適しているのは、さらに、アクリル酸アミド、メタクリル酸アミドおよび、少なくとも二価のアミンのＮ−アリルアミンである。この種のアミンは、たとえば、１，２−ジアミノエタン、１，３−ジアミノプロパン、１，４−ジアミノブタン、１，６−ジアミノヘキサン、１，１２−ドデカンジアミン、ピペラジン、ジエチレントリアミンまたはイソホロンジアミンである。また、アリルアミンと不飽和カルボン酸、たとえばアクリル酸、メタクリル酸、イタコン酸、マレイン酸、または上述したような少なくとも二価のカルボン酸とからのアミドも同じく適切である。
【００５４】
さらに、トリアリルアミンおよびトリアリルモノアルキルアンモニウム塩、たとえばトリアリルメチルアンモニウムクロリドまたは同メチルスルフェートも架橋剤として適している。
【００５５】
また、尿素誘導体、少なくとも二価のアミド、シアヌレートまたはウレタン、たとえば尿素、エチレン尿素、プロピレン尿素または酒石酸アミドのそれぞれのＮ−ビニル化合物、たとえばＮ，Ｎ’−ジビニルエチレン尿素またはＮ，Ｎ’−ジビニルプロピレン尿素も適切である。
【００５６】
その他の適切な架橋剤は、ジビニルジオキサン、テトラアリルシランまたはテトラビニルシランである。上述した化合物の混合物も使用可能であることは言うまでもない。好ましくは、水溶性架橋剤が使用される。
【００５７】
さらに、エチレン性不飽和二重結合の他に、添加された架橋剤と反応し得る反応性官能基、たとえばアルデヒド基、ケト基またはオキシラン基を有するモノマーも架橋性モノマーに数え入れられる。官能基は、好ましくは、ケト基またはアルデヒド基である。ケト基またはアルデヒド基は、好ましくは、ケト基またはアルデヒド基を有する共重合性エチレン性不飽和化合物の共重合によってポリマーに結合されている。この種の適切な化合物は、アクロレイン、メタクロレイン、アルキル基中に１〜２０個、好ましくは１〜１０個の炭素原子を有するビニルアルキルケトン、ホルミルスチレン、アルキル基中に１または２個のケト基またはアルデヒド基あるいは１個のアルデヒド基と１個のケト基とを有する（メタ）アクリル酸アルキルエステル（ここで、アルキル基は、好ましくは、総計３〜１０個の炭素原子を含んでいる）たとえばドイツ出願公開ＤＥ−Ａ第２７２２０９７号に開示されている類の（メタ）アクリルオキシアルキルプロパナールである。さらに、たとえば、米国特許ＵＳ−Ａ第４２２６００７号、ドイツ出願公開ＤＥ−Ａ第２０６１２１３号またはドイツ出願公開ＤＥ−Ａ第２２０７２０９号から公知の類のＮ−オキソアルキル（メタ）アクリルアミドも適切である。特に好ましいのは、アセトアセチル（メタ）アクリレート、アセトアセトキシエチル（メタ）アクリレートおよび特にジアセトンアクリルアミドである。架橋剤は、好ましくは、ポリマーの官能基、特に、ケト基またはアルデヒド基と架橋反応可能な少なくとも２個の官能基、特に、２〜５個の官能基を有する化合物である。これに数え入れられるのは、たとえば、ケト基またはアルデヒド基の架橋のための官能基としての、ヒドラジド基、ヒドロキシルアミン基、オキシムエーテル基またはアミノ基である。ヒドラジド基を有する適切な化合物は、たとえば、５００ｇ／ｍｏｌまでのモル質量を有するポリカルボン酸ヒドラジドである。特に好ましいヒドラジド化合物は、好ましくは２〜１０個のＣ原子を有するジカルボン酸ジヒドラジドである。これに数え入れられるのは、たとえば、蓚酸ジヒドラジド、マロン酸ジヒドラジド、コハク酸ジヒドラジド、グルタル酸ジヒドラジド、アジピン酸ジヒドラジド、セバシン酸ジヒドラジド、マレイン酸ジヒドラジド、フマル酸ジヒドラジド、イタコン酸ジヒドラジドおよび／またはイソフタル酸ジヒドラジドである。特に興味深いのは、アジピン酸ジヒドラジド、セバシン酸ジヒドラジドおよびイソフタル酸ジヒドラジドである。ヒドロキシルアミン基またはオキシムエーテル基を有する適切な化合物は、たとえば、国際公開ＷＯ第９３／２５５８８号パンフレットに挙げられている。
【００５８】
第１段の重合中にも、第２段の重合中にも、またその後にも使用可能なその他の適切な架橋剤は、たとえば、アセトアセトキシアルキル（メタ）アクリレート、Ｎ−ビニルピロリドン、Ｎ−（２−メタクリロイルオキシエチル）エチレン尿素、Ｎ−（２−アクリロイルオキシエチル）−エチレン尿素、２−アセトアセトキシエチルアクリレート、２−アセトアセトキシエチルメタクリレート、ジアセトンアクリルアミドである。
【００５９】
架橋性モノマーは、好ましくは、重合に使用されるモノマー（架橋剤を含む）の総質量を基準として、０．０００５〜５質量％、好ましくは０．００１〜２．５質量％、とりわけ０．０１〜１．５質量％の量にて使用される。架橋剤は、第１段のみでも、第２段のみでも、あるいは双方の段でも使用され得る。
【００６０】
モノマー混合物Ｍ）のラジカル重合は、少なくとも１つの調整剤の存在において行なうことが可能である。調整剤は、好ましくは、重合に使用されるモノマーの総質量を基準として、０．０００５〜５質量％、特に好ましくは０．００１〜２．５質量％、なかんずく０．０１〜１．５質量％の投与量にて使用される。
【００６１】
調整剤（重合調整剤）と称されるのは、一般に、高い連鎖移動定数を有する化合物である。調整剤は連鎖移動反応を促進し、こうして、総反応速度に影響を及ぼさずに、生ずるポリマーの重合度の低下をもたらす。調整剤については、１以上の連鎖移動反応を生じ得る分子中の官能基の数に応じて、単官能調整剤、二官能調整剤または多官能調整剤を区別することができる。適切な調整剤は、たとえば、Ｋ．Ｃ．Ｂｅｒｇｅｒ  ｕｎｄ  Ｇ．Ｂａｎｄｒｕｐ  ｉｎ  Ｊ．Ｂａｎｄｒｕｐ，  Ｅ．Ｈ．Ｉｍｍｅｒｇｕｔ，  Ｐｏｌｙｍｅｒ  Ｈａｎｄｂｏｏｋ，  ３．Ａｕｆｌ．，  Ｊｏｈｎ  Ｗｉｌｅｙ  ＆  Ｓｏｎｓ，  Ｎｅｗ  Ｙｏｒｋ，  １９８９，  ｐ．ＩＩ／８１〜ＩＩ／１４１に詳細に述べられている。
【００６２】
調整剤としては、たとえば、アルデヒド、たとえばホルムアルデヒド、アセトアルデヒド、プロピオンアルデヒド、ｎ−ブチルアルデヒド、イソブチルアルデヒドが適している。
【００６３】
さらに、以下も調整剤として使用可能である：蟻酸、その塩またはエステル、たとえば蟻酸アンモニウム、２，５−ジフェニル−１−ヘキセン、ヒドロキシルアンモニウムスルフェートおよびヒドロキシルアンモニウムホスフェート。
【００６４】
その他の適切な調整剤はハロゲン化合物であり、たとえば、ハロゲン化アルキル、たとえばテトラクロロメタン、クロロホルム、ブロモトリクロロメタン、ブロモホルム、アリルブロミド、およびベンジル化合物、たとえば塩化ベンジル、臭化ベンジルである。
【００６５】
その他の適切な調整剤はアリル化合物であり、たとえば、アリルアルコール、官能性アリルエーテル、たとえばアリルエトキシレート、アルキルアリルエーテル、またはグリセリンモノアリルエーテルである。
【００６６】
好ましくは、調整剤として、結合された形のイオウを含んでいる化合物が使用される。
【００６７】
この種の化合物は、たとえば、無機亜硫酸水素塩、二亜硫酸塩および亜ジチオン酸塩または有機硫化物、二硫化物、多硫化物、スルホキシドおよびスルホンである。これに数え入れられるのは、ジ−ｎ−ブチルスルフィド、ジ−ｎ−オクチルスルフィド、ジフェニルスルフィド、チオジグリコール、エチルチオエタノール、ジイソプロピルジスルフィド、ジ−ｎ−ブチルジスルフィド、ジ−ｎ−ヘキシルジスルフィド、ジアセチルジスルフィド、ジエタノールスルフィド、ジ−ｔ−ブチルトリスルフィド、ジメチルスルホキシド、ジアルキルスルフィド、ジアルキルジスルフィドおよび／またはジアリールスルフィドである。
【００６８】
重合調整剤として適しているのは、その他に、チオール（ＳＨ基の形でイオウを含んでいる化合物、メルカプタンとも称される）である。調整剤として好ましいのは、単官能、二官能および多官能メルカプタン、メルカプトアルコールおよび／またはメルカプトカルボン酸である。これらの化合物の例は、アリルチオグリコレート、エチルチオグリコレート、システイン、２−メルカプトエタノール、１，３−メルカプトプロパノール、３−メルカプトプロパン−１，２−ジオール、１，４−メルカプトブタノール、メルカプト酢酸、３−メルカプトプロピオン酸、メルカプトコハク酸、チオグリセリン、チオ酢酸、チオ尿素およびアルキルメルカプタン、たとえばｎ−ブチルメルカプタン、ｎ−ヘキシルメルカプタンまたはｔ−ないしｎ−ドデシルメルカプタンである。
【００６９】
結合された形で２個のイオウ原子を含んでいる二官能調整剤の例は、二官能チオール、たとえばジメルカプトプロパンスルホン酸（ナトリウム塩）、ジメルカプトコハク酸、ジメルカプト−１−プロパノール、ジメルカプトエタン、ジメルカプトプロパン、ジメルカプトブタン、ジメルカプトペンタン、ジメルカプトヘキサン、エチレングリコール−ビス−チオグリコレートおよびブタンジオール−ビス−チオグリコレートである。多官能調整剤の例は、２個超のイオウ原子を結合された形で含んでいる化合物である。その例は、三官能および／または四官能メルカプタンである。
【００７０】
上述した調整剤はすべて、単独で、または互いに組み合わせても使用可能である。特別な実施形態は、調整剤の添加なしで、ラジカル乳化重合によって製造されるポリマー分散液に関する。
【００７１】
ポリマーを製造するために、モノマーをラジカル生成開始剤によって重合させることができる。
【００７２】
ラジカル重合の開始剤としては、そのために通例のペルオキソ化合物および／またはアゾ化合物、たとえば、アルカリ−またはペルオキシ二硫酸アンモニウム、ジアセチルペルオキシド、ジベンゾイルペルオキシド、スクシニルペルオキシド、ジ−ｔ−ブチルペルオキシド、ｔ−ブチルペルベンゾエート、ｔ−ブチルペルピバレート、ｔ−ブチルペルオキシ−２−エチルヘキサノエート、ｔ−ブチルペルマレイネート、クメンヒドロペルオキシド、ジイソプロピルペルオキシドカルバメート、ビス−（ｏ−トルオイル）ペルオキシド、ジデカノイルペルオキシド、ジオクタノイルペルオキシド、ジラウロイルペルオキシド、ｔ−ブチルペルイソブチレート、ｔ−ブチルペルアセテート、ジ−ｔ−アミルペルオキシド、ｔ−ブチルヒドロペルオキシド、アゾ−ビス−イソブチロニトリル、２，２’−アゾ−ビス−（２−アミジノプロパン）ジヒドロクロリドまたは２，２’−アゾ−ビス−（２−メチル−ブチロニトリル）が使用可能である。また、これらの開始剤の混合物も適している。
【００７３】
開始剤としては、レドックス（＝Ｒｅｄ／Ｏｘ）開始剤系も使用可能である。レドックス開始剤系は、少なくとも１つの、ほとんどの場合に無機の還元剤と、少なくとも１つの無機または有機の酸化剤とからなっている。酸化成分は、たとえば、すでに上述した乳化重合開始剤である。還元成分は、たとえば、亜硫酸のアルカリ金属塩、たとえば亜硫酸ナトリウム、亜硫酸水素ナトリウム、二亜硫酸のアルカリ塩、たとえば二亜硫酸ナトリウム、脂肪族アルデヒドおよびケトンの重亜硫酸付加化合物、たとえば重亜硫酸アセトンまたは還元剤、たとえばヒドロキシメタンスルフィン酸およびその塩、またはアスコルビン酸である。レドックス開始剤系は、金属成分が複数の価数段階で現れる可溶性金属化合物と併用して、使用可能である。通例のレドックス開始剤系は、たとえば、アスコルビン酸／硫酸鉄（ＩＩ）／ペルオキシ二硫酸ナトリウム、ｔ−ブチルヒドロペルオキシド／二亜硫酸ナトリウム、ｔ−ブチルヒドロペルオキシド／Ｎａ−ヒドロキシメタンスルフィン酸である。個々の成分、たとえば還元成分は混合物であってもよく、たとえば、ヒドロキシメタンスルフィン酸のナトリウム塩と二亜硫酸ナトリウムとからなる混合物であってよい。
【００７４】
開始剤の量は、重合されるすべてのモノマーを基準として、一般に、０．１〜１０質量％、好ましくは０．１〜５質量％である。また、複数の異なった開始剤も乳化重合に際して使用可能である。
【００７５】
ポリマー分散液の製造は、通例、少なくとも１つの界面活性化合物の存在において行なわれる。適切な保護コロイドの詳細な説明はＨｏｕｂｅｎ−Ｗｅｙｌ，  Ｍｅｔｈｏｄｅｎ  ｄｅｒ  ｏｒｇａｎｉｓｃｈｅｎ  Ｃｈｅｍｉｅ，  ＢａｎｄＸＩＶ／１，  Ｍａｋｒｏｍｏｌｅｋｕｌａｒｅ  Ｓｔｏｆｆｅ，  Ｇｅｏｒｇ  Ｔｈｉｅｍｅ  Ｖｅｒｌａｇ，  Ｓｔｕｔｔｇａｒｔ，  １９６１，  ｐ．４１１−４２０に見出される。適切な乳化剤もＨｏｕｂｅｎ−Ｗｅｙｌ，  Ｍｅｔｈｏｄｅｎ  ｄｅｒ  ｏｒｇａｎｉｓｃｈｅｎ  Ｃｈｅｍｉｅ，  Ｂａｎｄ  １４／１，  Ｍａｋｒｏｍｏｌｅｋｕｌａｒｅ  Ｓｔｏｆｆｅ，  Ｇｅｏｒｇ  Ｔｈｉｅｍｅ  Ｖｅｒｌａｇ，  Ｓｔｕｔｔｇａｒｔ，  １９６１，  ｐ．１９２−２０８に見出される。
【００７６】
乳化剤としては、アニオン性、カチオン性ならびに非イオン性乳化剤のいずれも適している。好ましくは、界面活性物質として、相対分子量が通例保護コロイドのそれを下回っている乳化剤が使用される。
【００７７】
使用可能な非イオン性乳化剤は、芳香脂肪族または脂肪族の非イオン性乳化剤、たとえばエトキシル化されたモノ、ジおよびトリアルキルフェノール（ＥＯ度：３〜５０、アルキル基：Ｃ4−Ｃ10）、長鎖アルコールのエトキシレート（ＥＯ度：３〜１００、アルキル基：Ｃ8−Ｃ36）ならびにポリエチレンオキシド／ポリプロピレンオキシド・ホモポリマーおよびコポリマーである。これらは酸化アルキレン単位をランダム分布またはブロックの形で重合によって組み込んで含んでいてよい。好適なのは、たとえば、ＥＯ／ＰＯブロックコポリマーである。好ましくは、長鎖アルカノールのエトキシレート（アルキル基Ｃ1−Ｃ30、平均エトキシル化度５〜１００）およびそのうち特に好ましくは、線状Ｃ12−Ｃ20アルキル基を有し、平均エトキシル化度１０〜５０のもの、ならびにエトキシル化されたモノアルキルフェノールが使用される。
【００７８】
適切なアニオン性乳化剤は、たとえば、以下のそれぞれ、アルキルスルフェート（アルキル基：Ｃ8−Ｃ22）、エトキシル化されたアルカノール（ＥＯ度：２〜５０、アルキル基；Ｃ12−Ｃ18）およびエトキシル化されたアルキルフェノール（ＥＯ度：３〜５０、アルキル基：Ｃ4−Ｃ9）の硫酸半エステル、アルキルスルホン酸（アルキル基：Ｃ12−Ｃ18）およびアルキルアリールスルホン酸（アルキル基：Ｃ9−Ｃ18）、のアルカリ塩およびアンモニウム塩である。その他の適切な乳化剤はＨｏｕｂｅｎ−Ｗｅｙｌ，  Ｍｅｔｈｏｄｅｎ  ｄｅｒ  ｏｒｇａｎｉｓｃｈｅｎ  Ｃｈｅｍｉｅ，  ＢａｎｄＸＩＶ／１，  Ｍａｋｒｏｍｏｌｅｋｕｌａｒｅ  Ｓｔｏｆｆｅ，  Ｇｅｏｒｇ−Ｔｈｉｅｍｅ−Ｖｅｒｌａｇ，  Ｓｔｕｔｔｇａｒｔ，  １９６１，  ｐ．１９２−２０８に見出される。アニオン性乳化剤としては、同じく、ビス（フェニルスルホン酸）エーテルないしそれの、１または２個の芳香族環にＣ4−Ｃ24−アルキル基を担持しているアルカリ塩またはアンモニウム塩が適している。これらの化合物は、一般に、たとえば米国特許ＵＳ−Ａ第４，２６９，７４９号から公知であり、たとえばＤｏｗｆａｘ（登録商標）２Ａ１（Ｄｏｗ  Ｃｈｅｍｉｃａｌ  Ｃｏｍｐａｎｙ）として市販されている。
【００７９】
適切なカチオン性乳化剤は、好ましくは、第四ハロゲン化アンモニウム、たとえばトリメチルセチルアンモニウムクロリド、メチルトリオクチルアンモニウムクロリド、ベンジルトリエチルアンモニウムクロリドまたは、Ｎ−Ｃ6−Ｃ20−アルキルピリジン、同モルホリンまたは同イミダゾールの第四化合物、たとえばＮ−ラウリルピリジニウムクロリドである。
【００８０】
乳化剤の量は、一般に、重合されるモノマーの量を基準として、約０．０１〜１０質量％、好ましくは０．１〜５質量％である。
【００８１】
好ましくは、第１のポリマーの酸基の中和は、第２段の重合中における中和剤の少なくとも部分的な供給によって行なわれ、その際、中和剤の供給は、好ましくは、モノマーの供給と並行して行なわれる。その際、中和剤は、重合されるモノマーと一緒に供給または別個に供給することが可能である。モノマー全体の供給後、少なくとも１０％、好ましくは３０〜１００％または３０〜９０％の酸当量の中和に必要とされる量の中和剤が重合容器中に含まれているのが好ましい。
【００８２】
乳化重合は、通常、３０〜１３０℃、好ましくは５０〜９５℃にて行なわれる。重合媒体は、水のみからなっていても、水と、水と混合可能な液体、たとえばエタノールとの混合物からなっていてもよい。好ましくは、水のみが使用される。第１段の乳化重合は、バッチ方式としても、段階法または勾配法を含む流入供給方式の形でも、実施可能である。重合に際しては、粒子サイズの調整を改善するために、好ましくは、ポリマーシードが予備的に装入される。
【００８３】
開始剤がラジカル水性乳化重合の過程で重合容器に添加される方法は、通常の当業者には公知に属する。これは予備的に重合容器に全面的に装入されていても、ラジカル水性乳化重合の過程でのその消費に応じて連続的または段階的に投入されてもよい。このことは、詳細には、開始剤系の化学的性質ならびに重合温度の双方に依存している。好ましいのは、一部が予備的に装入され、残りは消費に応じて重合ゾーンに供給されることである。残留モノマーを除去するため、通例、本来の乳化重合の終了後すなわち少なくとも９５％のモノマーの反応後にも、開始剤が添加される。個々の成分は、流入供給方式に際し、上方から反応器に、側方から、または下方から反応器底を通して与えることができる。
【００８４】
乳化重合に際し、ポリマーの水性分散液は、通常、１５〜７５質量％、好ましくは４０〜７５質量％、特に好ましくは５０質量％以上の固体含有量にて得られる。反応器の高い容積／時間収率にとっては、できるだけ高い個体含有量を有する分散液が好ましい。固体含有量＞６０質量％を達成し得るには、２モードまたは多モードの粒子サイズが設定される必要があるが、それはさもなければ粘度が高くなりすぎて、分散液がもはや扱い不能となってしまうからである。あらたな粒子世代の生成は、たとえば、シードの添加（欧州特許ＥＰ第８１０８３号）によって、過剰量の乳化剤の添加によって、またはミニエマルションの添加によって行なうことができる。高い個体含有量と同時に低粘度によってもたらされるもう一つの利点は、高い固体含有量にて皮膜特性の改善が得られることである。新たな粒子世代（単数／複数）の生成は任意の時点に行なうことが可能である。これは低粘度が目標とされる粒子サイズ分布に応じて定まる。
【００８５】
多くの場合、重合段階の完了後に得られた水性ポリマー分散液は残留モノマー含有量を低下させる後処理に付されるのが有利である。その際、後処理は、化学的に、たとえば、より効果的なラジカル開始剤系の投入による重合反応の完了化（いわゆる後重合）および／または、物理的に、たとえば、水蒸気または不活性ガスによる水性ポリマー分散液のストリッピングによって行なわれる。相応した化学的および／または物理的方法は、当業者にはよく知られている［たとえば以下、参照のこと。欧州公開ＥＰ−Ａ第７７１３２８号、ドイツ出願公開ＤＥ−Ａ第１９６２４２９９号、ドイツ出願公開ＤＥ−Ａ第１９６２１０２７号、ドイツ出願公開ＤＥ−Ａ第１９７４１１８４号、ドイツ出願公開ＤＥ−Ａ第１９７４１１８７号、ドイツ出願公開ＤＥ−Ａ第１９８０５１２２号、ドイツ出願公開ＤＥ−Ａ第１９８２８１８３号、ドイツ出願公開ＤＥ−Ａ第１９８３９１９９号、ドイツ出願公開ＤＥ−Ａ第１９８４０５８６号および同第１９８４７１１５号］。その際、化学的後処理と物理的後処理との組み合わせは、反応しなかったエチレン性不飽和モノマーの他に、なおその他の妨害的な易揮発性有機成分（いわゆるＶＯＣｓ［ｖｏｌａｔｉｌｅ  ｏｒｇａｎｉｃ  ｃｏｍｐｏｕｎｄｓ］）が水性ポリマー分散液から除去されるという利点をもたらす。
【００８６】
本発明の実施形態において、双方の段階でシランモノマー、たとえばビニルトリアルキルシラン、たとえばビニルトリメトキシシラン、アルキルビニルジアルコキシシラン、たとえばメチルビニルジアルコキシシラン、または（メタ）アクリルオキシアルキルトリアルコキシシラン、たとえば（メタ）アクリルオキシプロピルトリメトキシシランおよび（メタ）アクリルオキシプロピルトリエトキシシランが使用される。これらのシランモノマーは、モノマーの総質量を基準として、２質量％までの量、好ましくは０．０５〜１質量％の量にて使用可能である。
【００８７】
本発明による方法によって得られる水性ポリマー分散液は、重量平均粒子直径Ｄwが５０ｎｍ以上かつ５００ｎｍ以下、好ましくは７０ｎｍ以上かつ３００ｎｍ以下、特に好ましくは８０ｎｍ以上かつ２００ｎｍ以下のポリマー粒子を含んでいる。重量平均粒子直径の測定は当業者には公知であり、たとえば、分析用超遠心器法によって行なわれる。重量平均粒子直径とは、本明細書において、分析用超遠心器法によって求められた重量平均Ｄw50値として理解される（これについては以下、参照のこと。Ｓ．Ｅ．Ｈａｒｄｉｎｇ  ｅｔ  ａｌ．，  Ａｎａｌｙｔｉｃａｌ  Ｕｌｔｒａｃｅｎｔｒｉｆｕｇａｔｉｏｎ  ｉｎ  Ｂｉｏｃｈｅｍｉｓｔｒｙ  ａｎｄ  Ｐｏｌｙｍｅｒ  Ｓｃｉｅｎｃｅ，  Ｒｏｙａｌ  Ｓｏｃｉｅｔｙ  ｏｆ  Ｃｈｅｍｉｓｔｒｙ，  Ｃａｍｂｒｉｄｇｅ，  Ｇｒｅａｔ  Ｂｒｉｔａｉｎ  １９９２，  Ｃｈａｐｔｅｒ  １０，  Ａｎａｌｙｓｉｓ  ｏｆ  Ｐｏｌｙｍｅｒ  Ｄｉｓｐｅｒｓｉｏｎ  ｗｉｔｈ  ａｎ  Ｅｉｇｈｔ−Ｃｅｌｌ−ＡＵＣ−Ｍｕｌｔｉｐｌｅｘｅｒ  ：  Ｈｉｇｈ  Ｒｅｓｏｌｕｔｉｏｎ  Ｐａｒｔｉｃｌｅ  Ｓｉｚｅ  Ｄｉｓｔｒｉｂｕｔｉｏｎ  ａｎｄ  Ｄｅｎｓｉｔｙ  Ｇｒａｄｉｅｎｔ  Ｔｅｃｈｎｉｑｕｅｓ，  Ｗ．  Ｍａｅｃｈｔｌｅ，  ｐ．１４７−１７５）。
【００８８】
さらに、本発明の水性ポリマー分散液から、容易な方法（たとえば凍結乾燥または噴霧乾燥）によって、当該ポリマー粉末が得られる。これらの本発明によって得られるポリマー粉末は、同じく、有機支持体用の皮膜形成剤製造時の成分として、ならびに、無機結合剤の改質用成分として使用することができる。
【００８９】
上記水性ポリマー分散液は、通例、２０〜７０質量％、好ましくは４０〜６５質量％の固体含有量を有している。
【００９０】
上記ポリマーの水性分散液は、本発明による方法の範囲において、そのもの単独でも、あるいは、無機物成形体（たとえばファイバーセメントボード）の防腐用添加剤を添加した形でも使用可能である。この種の添加剤は、芳香族ケトン、たとえばドイツ出願公開ＤＥ−Ａ第３８２７９７５号に開示された、電磁線の作用下での架橋を目的とした光重合開始剤としてのベンゾフェノン、または、ドイツ出願公開ＤＥ−Ａ第３９０１０７３号に開示された、ポリマーがカルボニル基を有するモノマーを重合によって組み込んで含んでいる場合の水溶性ヒドラジドであってよい。
【００９１】
さらに、本発明によって適用される水性調合物は架橋性添加剤も含んでいてよい。この種の添加剤は、芳香族ケトン、たとえば、場合によりフェニル環に１個以上の置換基を有するアルキルフェニルケトン、または、光重合開始剤としてのベンゾフェノンおよび置換されたベンゾフェノンであってよい。この目的に適した光重合開始剤は、たとえば、ドイツ出願ＤＥ−Ａ第３８２７９７５号および欧州公開ＥＰ−Ａ第４１７５６８号から公知である。また、少なくとも２個のアミノ基を有する水溶性化合物、たとえばドイツ出願公開ＤＥ−Ａ第３９０１０７３号に開示された脂肪族カルボン酸のジヒドラジドも、該コポリマーがカルボニル基を含んだモノマーを重合によって組み込んで含んでいる場合には、適切な架橋作用性化合物である。
【００９２】
本発明の好ましい実施形態において、水性調合物はクリアラッカーの形で使用される。該調合物は、その場合、通例、その総質量を基準として、１０〜６０質量％、好ましくは４０〜５５質量％の少なくとも１つのコポリマーＰと、０．１〜３０質量％、好ましくは０．５〜１０質量％の通例の助剤とくに除泡剤および／または膜形成助剤を含んでいる。
【００９３】
本発明の別の実施形態において、水性調合物は、色素含有および／または充填材含有調合物の形で使用される。この場合、水性調合物中のコポリマーの総含有量は１０〜６０質量％、好ましくは２０〜４０質量％であり、助剤の含有量は０．１〜３０質量％、好ましくは０．５〜１０質量％であり、充填材および／または色素の含有量は１０〜６０質量％、とりわけ１５〜４０質量％である。色素および／または充填材の量は、一般に、水性調合物中の１００質量％のコポリマーを基準として、５０〜４５０質量％である。さらに、色素含有調合物は、膜形成助剤および除泡剤の他に、好ましくは分散助剤ないし湿潤剤も含んでいる。
【００９４】
ポリマーの水性分散液は、特に頻繁に、防腐用に着色された形で使用される。代表的な白色顔料は、たとえば、好ましくはルチル型構造の二酸化チタン、硫酸バリウム、酸化亜鉛またはリトポン（硫化亜鉛＋硫酸バリウム）である。装飾目的のために、調合物は、着色顔料、たとえば酸化鉄、スス、黒鉛、亜鉛黄、コバルトグリーン、ウルトラマリン、マンガン黒、アンチモン黒、マンガンバイオレット、プルシャンブルーまたはエメラルドグリーンも含んでいてよい。
【００９５】
さらに、顔料（多くの場合、充填剤とも称される）として、たとえば、硫酸バリウム、タルク、雲母、炭酸カルシウム、ドロマイト、石英粉末およびそれらの混合物も考えられる。
【００９６】
本発明によるクリアラッカーおよび着色塗料は、その他の通例の助剤、たとえば湿潤剤、インキャン防腐剤および皮膜防腐剤、増粘剤、除泡剤、殺カビ剤、殺藻剤、流動促進剤および凍結防止剤を通例の量にて含んでいてよい。
【００９７】
使用される分散助剤の量は、通常、ラジカル重合されるモノマーの量を基準として、０．５〜６質量％、好ましくは１〜３質量％である。
【００９８】
通例、防腐用に被着される水性ポリマー調合物の被着量は５０〜４００ｇ／ｍ2（湿式算定）である。被着は、それ自体として公知の方法で、噴霧、こて塗り、ナイフ塗布、ロール塗りまたは流し込みによって行なうことができる。重要な点は、本発明による方法がすでに硬化済みの無機物成形体にも、作りたて（"未硬化"）の無機物成形体、たとえばファイバーセメントボードにも適用可能であるということである。時として、硬化後にさらなる皮膜形成材料の被着と、それに続く乾燥が行なわれることがある。
【００９９】
実施例
１）比較分散液Ｔｇ（理論）＝４４℃
配量装置および温度制御系を装備した重合容器内に以下が予備装入された：
予備装入物：
４０２．１ｇ  水
１３．２６ｇ  Ｃ16-18−脂肪アルコールポリエトキシレートの２０％水溶液
８．７１ｇ  ドデシルジフェニルエーテル−ジスルホン酸ナトリウム塩の４５％水溶液
１供給液容器に以下の成分からなるエマルションが製造された：
５６０．２ｇ  水
１９．８９ｇ  Ｃ16-18−脂肪アルコールポリエトキシレートの２０％水溶液
３４．８５ｇ  ドデシルジフェニルエーテル−ジスルホン酸ナトリウム塩の４５％水溶液
５．２３ｇ  ２−アクリルアミド−２−メチルプロパンスルホン酸の５０％水溶液
１３．０７ｇ  アクリルアミドの５０％水溶液
３９２．０ｇ  ｎ−ブチルアクリレート
９０８．２ｇ  メチルメタクリレート
第３の供給液容器に以下が用意された：
供給液３
５６．００ｇ  ナトリウムペルオキソジスルフェートの７％水溶液
【０１００】
予備装入物は、２−アクリルアミド−２−メチルプロパンスルホン酸なしで、９５℃（外気温；重合温度９０℃、攪拌速度１５０回転／分）に加熱された。２−アクリルアミド−２−メチルプロパンスルホン酸の５０％水溶液が加えられ、１５分間攪拌された。続いて供給液１および供給液２がスタートされた。供給液１は３時間にわたり、供給液２は３．５時間にわたって計量供給された。攪拌速度は１００回転／分に低下され、３０分間後攪拌された。３０分以内に、ｔ−ブチルヒドロペルオキシドの１０％水溶液１１．７ｇと、ヒドロキシメタンスルフィン酸の１０％水溶液９．１ｇが計量供給された。５％の過酸化水素水溶液２．６１ｇが加えられ、１０分間攪拌された。冷却後、２５％のＮＨ3水溶液１．５７ｇで中和され、１６１．７７ｇの水が加えられた。５１．６％の水性分散液２６２０ｇが得られた。
【０１０１】
２）比較分散液（２段式）（本発明によるモノマーＩなし）：
配量装置および温度制御系を装備した重合容器内に以下が予備装入された：
予備装入物：
３８９．７ｇ  水
５１．０７ｇ  ポリスチレンシードラテックス（３３％水中）
第１の供給液容器に以下の成分からなるエマルションが製造された：
供給液１
３２３．９ｇ  水
９．７ｇ  Ｃ16-18−脂肪アルコールポリエトキシレートの２０％水溶液
２３．１５ｇ  ナトリウムラウリル−ポリエトキシスルフェートの２８％水溶液
９．０７ｇ  アクリル酸の５０％水溶液
４６２．３ｇ  ｎ−ブチルアクリレート
１７８．８ｇ  メチルメタクリレート
第２の供給液容器に以下の成分からなるエマルションが製造された：
供給液２
３２０．７ｇ  水
９．７ｇ  Ｃ16-18−脂肪アルコールポリエトキシレートの２０％水溶液
２３．１５ｇ  ナトリウムラウリル−ポリエトキシスルフェートの２８％水溶液
１０．３７ｇ  アクリルアミドの５０％水溶液
９．０７ｇ  アクリル酸の５０％水溶液
２１０．０ｇ  ｎ−ブチルアクリレート
４３１．０ｇ  メチルメタクリレート
第３の供給液容器に以下が用意された：
供給液３
５５．６ｇ  ナトリウムペルオキソジスルフェートの７％水溶液
【０１０２】
予備装入物は（外気温：９０℃、重合温度：８３℃、攪拌速度：１５０回転／分）に加熱された。供給液１および３が同時にスタートされた。供給液１が１．５時間にわたり、続いて、供給液２が１．５時間にわたって計量供給された。供給液３は３時間にわたって計量供給された。続いて、３０分間攪拌され、その後、１時間以内にｔ−ブチルヒドロペルオキシドの１０％水溶液１１．７ｇおよびヒドロキシメタンスルフィン酸の１０％水溶液９．１ｇが計量供給された。続いて、ＮａＯＨの２％水溶液５５．０９ｇで中和され、１０分間攪拌された。攪拌速度は１００回転／分に低下され、冷却された。その後、５％の過酸化水素水溶液２．６ｇならびに７８．７８ｇの水が加えられた。４９．９％の分散液２６７４ｇが得られた。
【０１０３】
３）実施例分散液（２段式）、本発明によるモノマーＩを含む：
配量装置および温度制御系を装備した重合容器内に以下が予備装入された：
予備装入物：
３８９．７ｇ  水
５１．０７ｇ  ポリスチレンシードラテックス（３３％水中）
第１の供給液容器に以下の成分からなるエマルションが製造された：
供給液１
３２３．９ｇ  水
９．７ｇ  Ｃ16-18−脂肪アルコールポリエトキシレートの２０％水溶液
２３．１５ｇ  ナトリウムラウリル−ポリエトキシスルフェートの２８％水溶液
９．０７ｇ  ２−アクリルアミド−２−メチルプロパンスルホン酸の５０％水溶液
４６２．３ｇ  ｎ−ブチルアクリレート
１７８．８ｇ  メチルメタクリレート
第２の供給液容器に以下の成分からなるエマルションが製造された：
供給液２
３２０．７ｇ  水
９．７ｇ  Ｃ16-18−脂肪アルコールポリエトキシレートの２０％水溶液
２３．１５ｇ  ナトリウムラウリル−ポリエトキシスルフェートの２８％水溶液
１０．３７ｇ  アクリルアミドの５０％水溶液
９．０７ｇ  ２−アクリルアミド−２−メチルプロパンスルホン酸の５０％水溶液
２１０．０ｇ  ｎ−ブチルアクリレート
４３１．０ｇ  メチルメタクリレート
第３の供給液容器に以下が用意された：
供給液３
５５．６ｇ  ナトリウムペルオキソジスルフェートの７％水溶液
【０１０４】
予備装入物は（外気温：９０℃、重合温度：８３℃、攪拌速度：１５０回転／分）に加熱された。供給液１および３が同時にスタートされた。供給液１が１．５時間にわたり、続いて、供給液２が１．５時間にわたって計量供給された。供給液３は３時間にわたって計量供給された。続いて、３０分間攪拌され、その後、１時間以内にｔ−ブチルヒドロペルオキシドの１０％水溶液１１．７ｇおよびヒドロキシメタンスルフィン酸の１０％水溶液９．１ｇが計量供給された。続いて、ＮａＯＨの２％水溶液５５．０９ｇで中和され、１０分間攪拌された。攪拌速度は１００回転／分に低下され、冷却された。その後、５％の過酸化水素水溶液２．６ｇならびに７８．７８ｇの水が加えられた。４９．９％の分散液２６７４ｇが得られた。
【０１０５】
４）実施例分散液（２段式）、本発明によるモノマーＩを含む、硬質相増加：
配量装置および温度制御系を装備した重合容器内に以下が予備装入された：
予備装入物：
３８９．７ｇ  水
５１．０７ｇ  ポリスチレンシードラテックス（３３％水中）
第１の供給液容器に以下の成分からなるエマルションが製造された：
供給液１
１２９．６ｇ  水
３．８９ｇ  Ｃ16-18−脂肪アルコールポリエトキシレートの２０％水溶液
９．２６ｇ  ナトリウムラウリル−ポリエトキシスルフェートの２８％水溶液
３．６３ｇ  ２−アクリルアミド−２−メチルプロパンスルホン酸の５０％水溶液
１８４．９ｇ  ｎ−ブチルアクリレート
７１．５０ｇ  メチルメタクリレート
第２の供給液容器に以下の成分からなるエマルションが製造された：
供給液２
５１５．０ｇ  水
１５．５６ｇ  Ｃ16-18−脂肪アルコールポリエトキシレートの２０％水溶液
３７．０４ｇ  ナトリウムラウリル−ポリエトキシスルフェートの２８％水溶液
１０．３７ｇ  アクリルアミドの５０％水溶液
１４．５２ｇ  ２−アクリルアミド−２−メチルプロパンスルホン酸の５０％水溶液
３３６．０ｇ  ｎ−ブチルアクリレート
６８９．６ｇ  メチルメタクリレート
第３の供給液容器に以下が用意された：
供給液３
５５．６ｇ  ナトリウムペルオキソジスルフェートの７％水溶液
【０１０６】
予備装入物は（外気温：９０℃、重合温度：８３℃、攪拌速度：１５０回転／分）に加熱された。供給液１および３が同時にスタートされた。供給液１が３６分間にわたり、続いて、供給液２が２時間２４分間にわたって計量供給された。供給液３は３時間にわたって計量供給された。続いて、３０分間攪拌され、その後、１時間以内にｔ−ブチルヒドロペルオキシドの１０％水溶液１１．７ｇおよびヒドロキシメタンスルフィン酸の１０％水溶液９．１ｇが計量供給された。続いて、ＮａＯＨの２％水溶液５５．０９ｇで中和され、１０分間攪拌された。攪拌速度は１００回転／分に低下され、冷却された。その後、５％の過酸化水素水溶液２．６ｇならびに７８．７８ｇの水が加えられた。４９．７％の分散液２６７４ｇが得られた。
【０１０７】
５）実施例分散液（２段式）、本発明によるモノマーＩを含む、調整剤および架橋剤を含む：
配量装置および温度制御系を装備した重合容器内に以下が予備装入された：
予備装入物：
３８９．７ｇ  水
５１．０７ｇ  ポリスチレンシードラテックス（３３％水中）
第１の供給液容器に以下の成分からなるエマルションが製造された：
供給液１
３２７．２ｇ  水
９．７ｇ  Ｃ16-18−脂肪アルコールポリエトキシレートの２０％水溶液
２３．１５ｇ  ナトリウムラウリル−ポリエトキシスルフェートの２８％水溶液
５．１９ｇ  アクリルアミドの５０％水溶液
９．０７ｇ  ２−アクリルアミド−２−メチルプロパンスルホン酸の５０％水溶液
３．２４ｇ  ３−メタクリルオキシプロピル−トリメトキシシラン
４６５．４ｇ  ｎ−ブチルアクリレート
１７５．７ｇ  メチルメタクリレート
第２の供給液容器に以下の成分からなるエマルションが製造された：
供給液２
３３１．７ｇ  水
９．７ｇ  Ｃ16-18−脂肪アルコールポリエトキシレートの２０％水溶液
２３．１５ｇ  ナトリウムラウリル−ポリエトキシスルフェートの２８％水溶液
５．１９ｇ  アクリルアミドの５０％水溶液
９．０７ｇ  ２−アクリルアミド−２−メチルプロパンスルホン酸の５０％水溶液
７．７８ｇ  ｔ−ドデシルメルカプタン
１．３０ｇ  アリルメタクリレート
３．２４ｇ  ３−メタクリルオキシプロピル−トリメトキシシラン
２０７．５ｇ  ｎ−ブチルアクリレート
４３２．２ｇ  メチルメタクリレート
第３の供給液容器に以下が用意された：
供給液３
５５．６ｇ  ナトリウムペルオキソジスルフェートの７％水溶液
【０１０８】
予備装入物は（外気温：９０℃、重合温度：８３℃、攪拌速度：１５０回転／分）に加熱された。供給液１および３が同時にスタートされた。供給液１が１．５時間にわたり、続いて、供給液２が１．５時間にわたって計量供給された。供給液３は３時間にわたって計量供給された。続いて、３０分間攪拌され、その後、１時間以内にｔ−ブチルヒドロペルオキシドの１０％水溶液１１．７ｇおよびヒドロキシメタンスルフィン酸の１０％水溶液９．１ｇが計量供給された。続いて、ＮａＯＨの２％水溶液５５．０９ｇで中和され、１０分間攪拌された。攪拌速度は１００回転／分に低下され、冷却された。その後、５％の過酸化水素水溶液２．６ｇならびに６９．１８ｇの水が加えられた。４９．９％の分散液２７０３ｇが得られた。
【０１０９】
適用技術検査：
適用技術検査：液状塗料
（５日間にわたる＋６０℃水蒸気浴暴露後にサンプリング）
本発明による分散液の適用技術的特性を決定するために、以下の配合による塗料が製造された：
９２ｇ  水
０．５ｇ  Ｔｙｌｏｓｅ  ３００００ＹＰ２（ＳｈｉｎＥｔｓｕ  Ｔｙｌｏｓｅ  ＧｍｂＨ  ＆  Ｃｏ．ＫＧ，  Ｗｉｅｓｂａｄｅｎ）
０．５ｇ  アンモニア２５％
１５ｇ  Ｕｌｔｒａｄｉｓｐｅｒｓ  ＭＤ２０（分散助剤、ＢＡＳＦ  ＳＥ，  Ｌｕｄｗｉｇｓｈａｆｅｎ）
３ｇ  Ｂｙｋ  ０２４（除泡剤、Ｂｙｋ  Ｃｈｅｍｉｅ，  Ｗｅｓｅｌ）
３０．２ｇ  二酸化チタン（Ｋｒｏｎｏｓ  ２３１０）（Ｋｒｏｎｏｓ  Ｉｎｔｅｒｎａｔｉｏｎａｌ  Ｉｎｃ．，  Ｌｅｖｅｒｋｕｓｅｎ）
１７３．２ｇ  酸化鉄ブラック
２６．５ｇ  炭酸カルシウム（Ｏｍｙａｃａｒｂ  ８５０  ＯＧ，  Ｏｍｙａ  ＧｍｂＨ，  Ｋｏｅｌｎ）
５９５．８ｇ  結合剤分散液
８．５ｇ  水
１５ｇ  Ｄｏｗａｎｏｌ  ＤＰｎＢ（Ｄｏｗ  Ｃｈｅｍｉｃａｌ  Ｇｅｒｍａｎｙ，  Ｓｃｈｗａｌｂａｃｈ）
２４ｇ  ワックス分散液（Ｍｉｃｈｅｍ  Ｌｕｂｅ  ３６８．Ｅ，  Ｍｉｃｈｅｌｍａｎ  Ｉｎｃ．，  Ｃａｐｅｌｌｅｎ，Ｌｕｘｅｍｂｕｒｇ）
８ｇ  Ａｃｔｉｃｉｄｅ  ＭＫＢ３（Ｔｈｏｒ  ＧｍｂＨ，  Ｓｐｅｙｅｒ）
【０１１０】
塗料は、予熱（８０℃）された硬化済みファイバーセメントボード上に、被着重量約１０ｇで噴霧された。
続いて、皮膜被着されたファイバーセメントボードは、３０分間、８０℃にて乾燥された。乾燥後、皮膜形成されたファイバーセメントボードは、５日間、６０℃の温水浴上に対面曝露された。
【０１１１】
温水浴曝露からファイバーセメントボードを取り出した後直ちに、湿潤状態にて、白化挙動が判定された。
１  白化現象なし
２  わずかな白化点
３  わずかな白化斑
４  若干のやや広い白化面
５  白化面の発生
【０１１２】
乾燥後、白華現象の程度が目視によって判定された。判定には以下の評点系が基礎とされた。
０＝白華現象の発生なし
１＝白華現象の発生ほぼなし
２＝軽度の白華現象の発生
３＝中度の白華現象の発生
４＝強度の白華現象の発生
５＝非常に強度の白華現象の発生
【０１１３】
曝候された皮膜被着済みファイバーセメントボードの変色を決定するために、曝候箇所と非曝候箇所との間の明度差が目視によって判定される。判定には０〜２の尺度が基礎とされた。
０＝明度差なし
１＝わずかな明度差が認められる
２＝顕著な明度差が認められる
【０１１４】
"視覚的印象"検査は事前の負荷なしの皮膜全体の品質を記述する：重要なのは、皮膜被着された瓦の、欠陥箇所のない均等なやや光沢のある視覚的印象である。
【０１１５】
ブロッキングテスト
塗料は、予熱（８０℃）された硬化済みファイバーセメントボード上に、被着重量約１０ｇで噴霧された。続いて、皮膜被着されたファイバーセメントボードは、３０分間、８０℃にて乾燥された。乾燥後、皮膜形成された２枚ずつのファイバーセメントボードは互いに対面されて、１０×１０ｃｍの面積に５０℃にて１８０キログラムの重さが２４時間作用させられた。その後、ボードは室温にまで冷やされ、ボードの剥離が試みられた。
０＝被験体同士は力を加えずに互いに分離する。
１＝力をかけなくても被験体同士を分離できる。
２＝わずかな力で被験体同士を分離できる。
３＝やや大きな力を加えて被験体同士を分離できる。
４＝強い力を加えて初めて被験体同士を分離できる。
５＝もはや被験体同士を分離できない。
【０１１６】
第１表：ファイバーセメントボードの適用技術検査
ｂ  曝候
ｕ  非曝候
【表１】
0005972281.tif 000005
【０１１７】
曝候検査
ファイバーセメントボードに被着された塗料の耐候性を検査するため、ＤＩＮ  ＥＮ  ＩＳＯ  １１３４１（Ｃｙｃｌｅ  Ａ）に準拠した塗料に関するキセノン灯耐候試験が実施され、それぞれ５００時間後にサンプリングが行なわれた。このキセノン灯耐候試験において、皮膜被着された５×１３ｃｍの寸法のファイバーセメントボードはそれぞれ、交互に、１０２分間乾燥状態にて照射され、ボードが微細な霧で湿潤される湿潤状態にて１８分間照射される。相対湿度は５０％に調整され、黒体標準温度は６５℃である。照射強度は、光波長３００〜４００ｎｍにて６０Ｗ紫外光、または光波長３４０ｎｍにて０．５１Ｗ／（ｍ2・ｎｍ）に等しい。
【０１１８】
損傷基準として、可視的な塗料損傷、たとえば亀裂または剥がれ、変色および光沢損失の判定が行なわれた。色輝度は光沢計を用い、視射角６０°にて、曝候検査の前後に測定された。
【０１１９】
それぞれ検査時間１５００時間後のキセノン灯耐候試験結果：
比較分散液１：強度の光沢損失、小さな亀裂が可視、光沢損失７０％
比較分散液２：可視的な光沢損失、光沢損失５０％
実施例分散液３：軽度の光沢損失、光沢損失２０％
実施例分散液４：識別し得るいかなる光沢損失もなし、光沢損失０％
実施例分散液５：軽度の光沢損失、光沢損失１５％